(57)【特許請求の範囲】
【請求項１】
長手方向に沿って基材上に形成された粘着部と、長手方向の側縁に沿って形成された非粘着部と、を有し、
前記基材が紙である、小口封緘粘着テープ。
【請求項２】
不透明度が３０％以下である、請求項１に記載の小口封緘粘着テープ。
【請求項３】
全光線透過率が７０％以上である、請求項１または２に記載の小口封緘粘着テープ。
【請求項４】
粘着部が設けられた面と相対する他方の基材上の面に目止め層および剥離剤層がこの順に積層されてなる、請求項１から３のいずれか１項に記載の小口封緘粘着テープ。
【発明の詳細な説明】
【技術分野】
【０００１】
本発明は、小口封緘粘着テープに関する。
【背景技術】
【０００２】
書店やコンビニエンスストアなどにおける立ち読み防止や、雑誌の付録などの落下防止を目的として、雑誌などの小口を封緘する粘着テープが用いられている。かような小口封緘粘着テープは、通常販売店の従業員が雑誌などの書籍に手貼りして用いられる。
【０００３】
封緘された書籍が売れ残った場合、書籍はリサイクルされて再生紙となる。再生紙へのリサイクルの工程としては、古紙を水またはアルカリ液に投入し、主に機械的作用により繊維にほぐす離解工程がある。封緘に用いられた粘着テープは離解性が悪いため、離解工程の前に書籍からテープを剥がす作業が必要となり、リサイクルの際の作業が煩雑になっていた。
【０００４】
特許文献１では、表面処理ポリプロピレンフィルムなどの比重の低い基材に離解可能な粘着剤層を積層した封緘用部材が開示されている。かような比重の低い基材を用いることによって、離解の際に基材は処理液上に浮上するので、分離が容易になるとしている。
【先行技術文献】
【特許文献】
【０００５】
【特許文献１】特開２００７−２４９１１９号公報
【発明の概要】
【発明が解決しようとする課題】
【０００６】
しかしながら、特許文献１に開示された封緘用部材を貼付した場合、雑誌や本をリサイクルして、再生紙化する際に、離解工程において基材を分離する必要があり、作業性を向上させる観点からは改善の余地があった。
【０００７】
一方で、粘着テープを被着体から剥がす際には、被着体から容易にテープが剥がせるという再剥離性も必要となる。
【０００８】
そこで本発明は、離解性が高く、被着体からの剥離が容易である小口封緘粘着テープを提供することを目的とする。
【課題を解決するための手段】
【０００９】
本発明は、長手方向に沿って基材上に形成された粘着部と、長手方向の側縁に沿って基材上に形成された非粘着部と、を有し、基材が紙である、小口封緘粘着テープである。
【発明の効果】
【００１０】
本発明の小口封緘粘着テープは、リサイクルの際の離解性が高く、また被着体から容易に剥離することができる。
【図面の簡単な説明】
【００１１】
【図１】図１は、本発明の一実施形態の小口封緘粘着テープを示す斜視概略図である。
【図２Ａ】図２Ａは、本発明の一実施形態の小口封緘粘着テープを粘着剤層面（内面）側から見た矢視図である。
【図２Ｂ】図２Ｂは、図２ＡのＢ−Ｂ断面模式図である。
【図３】図３は、第一実施形態の小口封緘粘着テープが添付された小口を有する書籍である。
【発明を実施するための形態】
【００１２】
以下、添付した図面を参照しながら、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１３】
図１は、第一実施形態の小口封緘粘着テープ（以下、単に第一実施形態の粘着テープとも称する）を示す斜視概略図である。第一実施形態の粘着テープは、軸心まわりに巻回したロール状となっている。
【００１４】
図１の小口封緘粘着テープにおいて、１０は粘着剤層、１１は紙基材を示す。粘着剤層は長手方向に沿って紙基材上に形成され、粘着部を形成する。第１実施形態において、紙基材の粘着剤層１０が形成されていない、長手方向の側縁に沿って形成された領域が非粘着部となる。
【００１５】
長手方向の側縁に沿って非粘着部が配置されることで、被着体からテープを剥がす際に、非粘着部が剥離のきっかけとなって容易にテープを被着体から剥がすことができる。
【００１６】
本形態においては、紙基材上に粘着剤層を形成しない領域を非粘着部としたが、非粘着部の形態はかような形態に限定されず、粘着剤層面に粘着剤層が露出していない限り形態は問わない。例えば、粘着剤層を紙基材上の全領域に塗布して粘着剤層を紙基材全面に形成した後、さらに紙基材を長手方向の側縁に沿って添付し、非粘着部を形成してもよい。
【００１７】
また、第一実施形態においては、非粘着部が長手方向の両側縁に沿って形成されているが、いずれか一方の片側縁に沿って形成されていてもよい。
【００１８】
非粘着部の領域は、再剥離しやすいように適宜設定すればよい。
【００１９】
非粘着部の幅は、１ｍｍ以上、５ｍｍ以下であることが好ましい。１ｍｍ未満では非塗布部を形成することが困難であり、また、５ｍｍ超では、意図しない剥がれのきっかけとなりやすい。粘着部の幅は、雑誌の大きさに合わせて任意に設定されるが、例えば、１０ｍｍ以上、５０ｍｍ以下が挙げられる。
【００２０】
非粘着部を紙基材の長手方向の側縁に沿って形成する方法としては、ロール状に巻き取られた紙基材を繰り出しながら、紙基材の短手方向において粘着部と非粘着部が交互に繰り返されるように、かつ、紙基材の長手方向に連続するように、粘着剤を塗布した後、その非粘着部の略中央部を裁断する方法が好ましい。  図２Ａは、図１のＡ方向から見た矢視図であり、図２Ｂは、図２ＡのＢ−Ｂ拡大断面図である。図２Ｂにおいて、１２は目止め層、１３は剥離剤層を示す。すなわち、粘着剤層（粘着部）１０が設けられた面と相対する他方の紙基材１１上の面に目止め層１２および剥離剤層１３がこの順に積層されてなる。第一実施形態の小口封緘粘着テープは、ロール状となっており、粘着剤層１０は、ロールの径方向に剥離剤層１３と接して粘着した状態となる。剥離剤層はこの粘着剤層との粘着を剥離しやすくすることを目的として設けられており、ロールから粘着テープが繰り出されるときには、上記粘着層が剥離層から順次引き剥がされて剥離される。
【００２１】
粘着テープは被着体の小口の厚さなどを考慮して適当な長さ（例えば、数ｃｍ〜数十ｃｍ）に切断される。図３は、第一実施形態の小口封緘粘着テープ１が添付された小口２１を有する書籍２０である。図３において、第一実施形態の小口封緘粘着テープ１は、書籍２０の小口２１を封緘するように書籍に貼付される。なお、小口とは、切断面を指し、上辺の天、下辺の地、背の反対側の前小口のいずれも含むが、通常は前小口を封緘するために小口封緘テープは用いられる。また、図３においては、書籍の封緘に用いているが、被着体は小口を有する限り特に限定されず、被着体としては、カタログなどの印刷物が挙げられる。
【００２２】
なお、本発明の小口封緘粘着テープには、上記のように長いテープがロール状に巻回された形態の他、長いテープが適当な大きさにカットされた形態および該テープが被着体に貼付されている形態も包含される。
【００２３】
小口封緘粘着テープは、雑誌等の封緘に用いられるため、雑誌の内容が購買者から見えるように透明性が高いことが好ましい。したがって、小口封緘粘着テープの不透明度は３０％以下であることが好ましく、２０％以下であることがより好ましい。また、小口封緘粘着テープの全光線透過率は、７０％以上であることが好ましい。テープの透明性は、紙に含まれる空隙の大きさに依存する。不透明度および全光線透過率の測定は下記実施例に記載の方法による。不透明度の下限は０％であるが、通常５％以上である。また、全光線透過率の上限は１００％であるが、通常９８％以下である。
【００２４】
再剥離性の観点からは、小口封緘粘着テープは、ＪＩＳ  Ｚ−０２３７：２００９に準拠して測定される粘着力が４．０Ｎ／２５ｍｍ以下であることが好ましい。なお、粘着力の下限は、粘着性を考慮すれば１．５Ｎ／２５ｍｍ以上であることが好ましい。
【００２５】
以下、第一実施形態の小口封緘粘着テープを構成する各構成部材について説明する。
【００２６】
［基材］
基材としては、紙基材であれば特に限定されないが、クラフト紙、上質紙、グラシン紙、パーチメント紙、レーヨン紙、コート紙、カルボキシメチルセルロース等を主成分とする水溶紙等が挙げられる。紙は離解工程における処理液（水やアルカリ溶液）に対する離解性が高く、基材として紙基材を用いることにより、粘着テープの離解性が向上し、被着体に粘着テープを貼付したままでリサイクルすることが可能となる。中でも、引裂き強度が大きい点でクラフト紙が好ましく、透明性が高い点でグラシン紙が好ましい。
【００２７】
第一実施形態の粘着テープは、被着体の小口封緘を目的として用いられるため、書籍の表紙などが購買者に見えるように透明性が高いほうが好ましい。このため、紙基材としても透明性が高いものを用いることが好ましい。かような観点から、紙基材のＪＩＳ  Ｐ８１４９：２０００にしたがって測定される不透明度は、３０％以下であることが好ましく、２０％以下であることがより好ましい。紙基材の不透明度の下限は特に限定されるものではないが、通常５％以上である。
【００２８】
紙基材の厚さは、テープ強度などを考慮して適宜設定すればよいが、通常３０〜２５０μｍであり、好ましくは５０〜１５０μｍである。また、紙基材の坪量は、通常２５〜１５０ｇ／ｍ２であり、好ましくは４５〜１００ｇ／ｍ２である。また、紙基材の剥離剤層が設けられる面には、文字、図形などの各種印刷が施されていてもよい。さらに、紙基材は着色剤などを添加することにより着色していてもよい。
【００２９】
［粘着部（粘着剤層）］
粘着部を構成する粘着剤層に用いられる粘着剤としては、特に限定されず、アクリル系粘着剤、ゴム系粘着剤、シリコーン系粘着剤、ウレタン系粘着剤、ポリエステル系粘着剤、スチレン−ジエンブロック共重合体粘着剤、ビニルアルキルエーテル系粘着剤、ポリアミド系粘着剤、フッ素系粘着剤などを用いることができる。上記粘着剤は１種単独で用いても２種以上併用してもよい。
【００３０】
粘着剤としては、接着の信頼性の観点から、特にアクリル系粘着剤を好適に用いることができる。アクリル系粘着剤を構成するアクリル系ポリマーは、（メタ）アクリル酸アルキルエステルを単量体主成分とし、必要に応じて（メタ）アクリル酸アルキルエステルに共重合可能な単量体（共重合性単量体）を用いることにより形成される。（メタ）アルキル酸アルキルエステルの例としては、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ペンチル、（メタ）アクリル酸ヘキシル、（メタ）アクリル酸シクロヘキシル、（メタ）アクリル酸２−エチルヘキシル、（メタ）アクリル酸イソオクチル、（メタ）アクリル酸デシル、（メタ）アクリル酸ドデシル、（メタ）アクリル酸ミリスチル、（メタ）アクリル酸パルミチル、（メタ）アクリル酸ステアリルなどが挙げられる。これらは単独で用いてもよいし、２種以上を組み合わせて用いてもよい。
【００３１】
また、（メタ）アクリル酸アルキルエステルに共重合可能なアクリル共重合性単量体の例としては、（メタ）アクリル酸２−メトキシエチル、（メタ）アクリル酸２−エトキシエチル、（メタ）アクリル酸２−（ｎ−プロポキシ）エチル、（メタ）アクリル酸２−（ｎ−ブトキシ）エチル、（メタ）アクリル酸３−メトキシプロピル、（メタ）アクリル酸３−エトキシプロピル、アクリル酸２−（ｎ−プロポキシ）プロピル、（メタ）アクリル酸２−（ｎ−ブトキシ）プロピルなどの（メタ）アクリル酸アルコキシアルキルエステル；（メタ）アクリル酸、イタコン酸、マレイン酸、フマル酸、クロトン酸、イソクロトン酸などのカルボキシル基含有単量体またはその無水物；ビニルスルホン酸ナトリウムなどのスルホン酸基含有単量体；スチレン、置換スチレンなどの芳香族ビニル化合物；アクリロニトリルなどのシアノ基含有単量体；エチレン、プロピレン、ブタジエンなどのオレフィン類、酢酸ビニルなどのビニルエステル類；塩化ビニル；アクリルアミド、メタアクリルアミド、Ｎ−ビニルピロリドン、Ｎ，Ｎ−ジメチルアクリルアミドなどのアミド基含有単量体；（メタ）アクリル酸ヒドロキシアルキル、グリセリンジメタクリレートなどのヒドロキシル基含有単量体；（メタ）アクリル酸アミノエチル、（メタ）アクリルイルモルホリンなどのアミノ基含有単量体；シクロヘキシルマレイミド、イソプロピルマレイミドなどのイミド基含有単量体；（メタ）アクリル酸グリシジル、（メタ）アクリル酸メチルグリシジルなどのエポキシ基含有単量体；２−メタクリロイルオキシエチルイソシアネートなどのイソシアネート基含有単量体；トリエチレングリコールジアクリレート、ジエチレングリコールジアクリレート、エチレングリコールジアクリレート、テトラエチレングリコールジアクリレート、ネオペンチルグリコールジアクリレート、１，６−ヘキサンジオールジアクリレート、トリメチロールプロパントリアクリレート、ペンタエリスリトールトリアクリレート、ジペンタエリスリトールヘキサアクリレート、ジビニルベンゼンなどの多官能基の共重合単量体（多官能基モノマー）などが挙げられる。これらは単独で用いてもよいし、２種以上を組み合わせて用いてもよい。
【００３２】
アクリル系ポリマーの製造方法については、特に限定されるものではなく、例えば、水、溶剤、連鎖移動剤、重合開始剤等の存在下で溶液重合する方法や、乳化剤、連鎖移動剤、重合開始剤、分散剤等の存在下の水系でエマルション重合する方法などの公知の方法で製造することができる。中でも、離解性および粘着性の観点からは、エマルション重合により得られたアクリル系ポリマー（エマルション型アクリル系ポリマー）を用いることが好ましい。
【００３３】
また、このようにして調製された粘着剤は、重合後あるいは使用する前に、その単独あるいは共重合体中のカルボキシル基を中和してもよい。
【００３４】
かような粘着剤としては、市販品を用いてもよく、例えば、アロンタックＲＰ−２７５（東亞合成社製、アルカリ可溶型粘着剤）、商品名「セビアンＡ−８６６（ダイセル化学工業社製、水溶性粘着剤）、コーポニールＮ−２５８４（日本合成社製、アルカリ可溶型粘着剤）などを用いてもよい。
【００３５】
粘着剤層は、界面活性剤を含むことが好ましい。界面活性剤を含むことで、離解の際に水への分散性が向上し、離解性が向上する。アクリル系ポリマーとしてエマルション型アクリル系ポリマーを用いた場合には、ポリマー中に界面活性剤を含むため、粘着剤層に界面活性剤を含有させたことと同様の効果となる。
【００３６】
粘着剤層には、必要に応じ、着色剤、充填剤、帯電防止剤、タッキファイヤー、架橋剤、濡れ剤、レベリング剤、増粘剤、消泡剤、防腐剤等を適宜添加することができる。さらに、上記モノマーからなる単独或いは共重合体の粘着性能が、使用する目的に対して不十分であるならば、例えば、グリセリン、ソルビトール、マンニット、ズルシット、イジット、エリトリット、アラビット、アドニット等の糖アルコール類、ポリエチレンオキシドもしくはポリプロピレンオキシドとグリセリン、キシリット、ソルビットなどの多価アルコールとの共重合体や、ポリエチレングリコール、ポリプロピレングリコール等のポリエーテルポリオールや、エチレンオキシドとプロピレンオキシドとの共重合体、ポリオキシエチレンアルキルエーテル、ポリオキシエチレンアルキルフェニルエーテル、ポリオキシエチレンポリオキシプロピレングリコール等のノニオン性界面活性剤等の親水性可塑化物質を添加してもよい。
【００３７】
粘着剤層の厚みは、特に限定されないが、粘着性および薄膜化の観点から、１０〜１００μｍの範囲が好ましい。
【００３８】
粘着剤層の形成方法は特に限定されないが、通常粘着剤を紙基材上に塗布する方法が採られる。塗布方法は特に限定されず、例えばロールコーター、ナイフコーター、エアーナイフコーター、バーコーター、ブレードコーター、スロットダイコーター、リップコーター、グラビアコーターなどの公知の塗布装置を用いて塗布することができる。粘着剤の塗布量としては、固形分重量で、通常１０〜１００ｇ／ｍ２、好ましくは２０〜６０ｇ／ｍ２である。粘着剤を基材上に塗布後、乾燥処理を行うことによって、粘着剤層が形成される。この際の乾燥条件としては特に限定されず、通常６０〜１５０℃にて１０〜６０秒の条件で行われる。
【００３９】
また、粘着剤を印刷して粘着剤層を形成させてもよい。この際、凸版印刷機、グラビア印刷機（凹版印刷機）、スクリーン印刷機、オフセット印刷機等の各種既知の印刷機を使用することができる。
【００４０】
［目止め層］
目止め層は剥離剤の基材への浸み込みを抑制するために設けられる層である。このため、グラシン紙など基材に剥離剤が浸透しにくい場合には用いられなくともよい。
【００４１】
目止め層は水系高分子物質を含むことが好ましい。水系高分子物質としては、離解性を考慮して、エマルション型や水溶液型のものが好適である。このような高分子物質としては、例えばスチレン・ブタジエン共重合体、ポリアクリル酸エステル共重合体、ポリビニルアルコール、ポリビニルピロリドン、カルボキシメチルセルロース、可溶性澱粉、アルギン酸ナトリウム、ポリエチレンオキシドなど、あるいはこれらの誘導体を用いることができる。これらの水系高分子物質は１種単独で用いても２種以上併用してもよい。
【００４２】
また、目止め層は、色彩の付与を目的として、顔料や染料を含んでいてもよい。
【００４３】
目止め層の厚みは、特に限定されないが、機能の向上および効果の飽和の観点からは、０．５〜２０μｍの範囲が好ましい。
【００４４】
目止め層の形成は、ロールコーター、ナイフコーター、エアーナイフコーター、バーコーター、ブレードコーター、スロットダイコーター、リップコーター、グラビアコーターなどの公知の塗布装置を用いて、上記水系高分子物質を含むエマルションまたは水溶液を、粘着剤層が設けられている面とは他方の面の基材上に塗布することによって得ることができる。エマルションまたは水溶液の塗布量は、固形分重量で、通常０．５〜２０ｇ／ｍ２、好ましくは１．０〜１０ｇ／ｍ２である。エマルションまたは水溶液を基材上に塗布後、乾燥処理を行うことによって、目止め層が形成される。この際の乾燥条件としては特に限定されず、通常６０〜１５０℃にて１０〜６０秒の条件で行われる。
【００４５】
［剥離剤層］
剥離剤層は、ロール状態のテープを使用する際に、粘着剤層をロールテープから剥離しやすくするために設けられる層である。
【００４６】
剥離剤層に用いられる剥離剤としては、従来公知のものを適宜選択して採用でき、シリコーン、フッ素樹脂、アミノアルキド樹脂、ポリエステル樹脂等が挙げられ、これら樹脂は、エマルション型、溶剤型または無溶剤型のいずれもが使用できる。
【００４７】
剥離剤層の厚みは、特に限定されないが、機能の向上および効果の飽和の観点からは、０．１〜２０μｍの範囲が好ましい。
【００４８】
剥離剤層の形成は、ロールコーター、ナイフコーター、エアーナイフコーター、バーコーター、ブレードコーター、スロットダイコーター、リップコーター、グラビアコーターなどの公知の塗布装置を用いて、剥離剤を目止め層または紙基材上に塗布することによって得ることができる。剥離剤の塗布量は、固形分重量で、通常０．１〜２０ｇ／ｍ２、好ましくは０．１〜１０ｇ／ｍ２である。剥離剤を基材上に塗布後、乾燥処理を行うことによって、剥離剤層が形成される。この際の乾燥条件としては特に限定されず、通常６０〜１５０℃にて１０〜６０秒の条件で行われる。
【００４９】
小口封緘粘着テープは上記構成の他、各層間に他の層が存在していてもよい。例えば、粘着剤層と基材との間に、上記目止め層と同様の構成のコート層を設けてもよい。
【実施例】
【００５０】
本発明の効果を、以下の実施例および比較例を用いて説明する。また、特記しない限り、各操作は、室温（２５℃）で行われる。なお、本発明は以下実施例に限定されるものではない。
【００５１】
（実施例１）
１．目止め層の形成
紙基材として、坪量７５ｇ／ｍ２のクラフト紙を用いた。下記組成の目止め層形成用溶液を作製した後、紙基材の一方の面に、スチレン・ブタジエン共重合体エマルションをグラビアコーターにより塗布した後、１２０℃、３０秒で乾燥して、塗布量が２ｇ／ｍ２、厚さ２μｍの目止め層を形成した。
【００５２】
２．剥離剤層の形成
下記組成の剥離剤層形成用溶液を作製した後、上記１．で得られた積層体の目止め層上に付加反応型シリコーンエマルションをグラビアコーターにより塗布した後、１２０℃、３０秒で乾燥して、塗布量が０．５ｇ／ｍ２、厚さ０．５μｍの剥離剤層を形成した。
【００５３】
３．粘着剤層の形成
下記組成の粘着剤層形成用溶液を作製した後、上記２．で得られた積層体の目止め層および剥離剤層が形成されていない紙基材面上に粘着剤層形成用溶液を塗布した後、１２０℃、１分で乾燥して、塗布量が２０ｇ／ｍ２、厚さ２０μｍの粘着剤層を形成して小口封緘粘着テープを得た。粘着剤層の塗布パターンは、開口幅２０ｍｍのスリットが間隔５ｍｍで繰り返されるダイコーター用いて、粘着剤層の塗布幅が２０ｍｍ、非塗布幅が５ｍｍで交互に繰り返されるストライプ状に形成した。続いて、非塗布部の中央で裁断することにより、紙基材の幅が２５ｍｍ、粘着部の幅が２０ｍｍ、両端の非粘着部の幅がそれぞれ２．５ｍｍである小口封緘粘着テープを得た。
【００５４】
＜粘着剤層形成用溶液の組成＞
アクリル酸２−エチルヘキシル７５質量部、酢酸ビニル１４質量部、アクリル酸２−メトキシエチル５質量部、アクリル酸６質量部をエマルション重合し、０．４当量の水酸化ナトリウムで中和し、ソルビトール７質量部で増粘させることにより、粘着剤層形成用溶液得た。
【００５５】
（実施例２）
紙基材として、坪量３５ｇ／ｍ２のグラシン紙を用いたこと以外は、実施例１と同様にして小口封緘粘着テープを作製した。
【００５６】
（比較例１）
基材として、ポリプロピレン樹脂で形成されたフィルム（厚さ５０μｍ）を用いたこと以外は、実施例１と同様にして小口封緘粘着テープを作製した。
【００５７】
（比較例２）
非粘着部を形成しなかったこと以外は、実施例２と同様にして小口封緘粘着テープを作製した。
【００５８】
＜評価方法＞
１.離解性試験
小口封緘粘着テープ２０ｍｍ×２５ｍｍ（約４．７５ｇ）、上質紙４７．５ｇ、５０℃の温水２リットル、水酸化ナトリウム１ｇを離解機に入れ、２０分間離解した後、その離解液を１５０メッシュのワイヤー上に抄き、未離解物の有無を肉眼で観察した。
２．粘着力  
ＪＩＳ  Ｚ０２３７：２００９にしたがい粘着力を測定した。具体的には、小口封緘粘着テープを、ステンレス板に貼着後、引っ張り試験機により、１８０°方向に試験速度３００ｍｍ/分でテープを引き剥がし、粘着力を測定した。結果を表１に示す。
３．再剥離性
小口封緘粘着テープを、雑誌表紙用アート紙に貼着後、基材が破れずに小口封緘粘着テープを剥がすことができるか否かを評価した。
４．不透明度
ＪＩＳ  Ｐ８１４９：２０００にしたがい、小口封緘粘着テープの不透明度を測定した。
５．全光線透過率
ＪＩＳ  Ｋ７３６１−１：１９９７にしたがい、小口封緘粘着テープの全光線透過率を測定した。
【００５９】
結果を表１に示す。
【００６０】
＜評価結果＞
【００６１】
【表１】
0006356056.tif 000002
【００６２】
上記結果より、実施例１および２の小口封緘粘着テープは、離解性が高いため、被着体に粘着テープを添付したままでリサイクルが可能となる。
【符号の説明】
【００６３】
１    小口封緘粘着テープ、
１０    粘着剤層、
１１    紙基材、
１２    目止め層、
１３    剥離剤層、
２０    書籍、
２１    小口。
【図１】
0006356056.tif 000003
【図２Ａ】
0006356056.tif 000004
【図２Ｂ】
0006356056.tif 000005
【図３】
0006356056.tif 000006